СТЕКЛО
GLASS

Изобретение относится к технологии силикатов и касается составов стекол, которые могут быть использованы для изготовления изделий декоративно-художественного назначения.
2
2
3
2
2
2
2
3
Известно стекло, содержащее следующие компоненты, мас. %: SiO 61,0-65,0; AlO 3,0-6,0; ВаО 15,0-19,0; NaO 4,0-6,0; KO 8,0-11,0; LiO 0,5-1,5; FeO 1,5-3,0 [1].
Задачей изобретения является снижение температуры варки стекла.
2
2
3
2
2
3
2
2
2
3
2
2
3
2
Технический результат достигается тем, что стекло, включающее SiO, AlO, ВаО, KO, FeO, дополнительно содержит AgO и NiO при следующем соотношении компонентов, мас. %: SiO 53,0-55,0; AlO 3,0-6,0; ВаО 16,0-19,0; KO 8,0-11,0; FeO 4,0-5,0; AgO 5,5-8,5; NiO 2,5-3,5.
В таблице приведены составы стекла.
Стекло может быть сварено в электропечах любой конструкции в окислительной среде при температуре 1370-1400°C.
Источники информации
1. SU 404791, С03С 3/24, 1974.